"発光繰返し単位を含む蛍光発光ポリマー、およびその発光ポリマーに結合した三重項受容単位を含む、組成物。三重項受容単位が、0.1~10molの範囲の量で存在する、請求項1に記載の組成物。三重項受容単位が、発光ポリマーおよび組成物の任意の他の1つまたは複数の成分と混合された三重項受容化合物である、請求項1に記載の組成物。三重項受容単位が、発光ポリマーまたは組成物の任意の他の1つもしくは複数の成分に結合している、請求項1に記載の組成物。正孔輸送材料および電子輸送材料の少なくとも1つを含み、三重項受容単位が、正孔輸送材料、電子輸送材料および発光材料の少なくとも1つに結合している、請求項4に記載の組成物。三重項受容単位が発光ポリマーに結合している、請求項4に記載の組成物。発光ポリマーが、発光繰返し単位、ならびに電子輸送をもたらす繰返し単位および正孔輸送をもたらす繰返し単位の少なくとも1つを含み、三重項受容材料が、発光繰返し単位、電子輸送をもたらす繰返し単位および正孔輸送をもたらす繰返し単位の少なくとも1つに結合している、請求項6に記載の組成物。三重項受容単位が、発光ポリマーの主鎖中の繰返し単位、または発光ポリマーの側鎖基もしくは末端基である、請求項4または5に記載の組成物。三重項受容単位が、1つまたは複数の可溶化基で置換されている、請求項1から8のいずれかに記載の組成物。可溶化基が、アルキルおよびアルコキシから選択される、請求項9に記載の組成物。発光ポリマーが、アリールアミン繰返し単位を含む、請求項1から10のいずれかに記載の組成物。アリールアミン繰返し単位が、式Vの単位である、請求項11に記載の組成物[式中、Ar1およびAr2は、置換されていてもよいアリール基またはヘテロアリール基であり、nは、1以上、好ましくは1または2であり、Rは、Hまたは置換基である]。ポリマーが、アリールまたはヘテロアリール繰返し単位を含む、請求項1から12のいずれかに記載の組成物。式IVの繰返し単位を含む、請求項13に記載の組成物[式中、R1およびR2は、独立に、Hまたは置換基であり、R1およびR2は、連結されて、環を形成することができる]。三重項受容材料が、少なくとも0.1molの量で存在する、請求項1から14のいずれかに記載の組成物。400~500nmの範囲のフォトルミネセント発光ピーク波長を有する、請求項1から15のいずれかに記載の組成物。三重項受容単位が、ペリレンを含まない、請求項1から請求項16のいずれかに記載の組成物。溶媒および請求項1から17のいずれかに記載の組成物を含む配合物。陽極と、陰極と、陽極および陰極の間の、請求項1~17のいずれか一項に記載の組成物を含む発光層とを含む、有機発光デバイス。請求項14に記載の配合物を堆積させるステップおよび溶媒を蒸発させるステップを含む、請求項19に記載の有機発光デバイスを形成する方法。三重項受容単位および発光ポリマーを含む組成物において、発光ポリマーによって発生した三重項励起子を受容するための単位の使用。三重項受容単位が、発光ポリマーと物理的に混合されている、請求項21に記載の使用。三重項受容単位が、発光ポリマーに化学的に結合している、請求項22に記載の使用。三重項受容単位が、発光ポリマーによって発生した三重項励起子をクエンチする、請求項21~23のいずれかに記載の使用。三重項受容単位が、発光ポリマーから三重項受容単位に移動した三重項励起子の三重項-三重項消滅を媒介する、請求項21~23のいずれかに記載の使用。相対的に長寿命の三重項励起状態を有することができる三重項励起子の存在は、三重項と三重項または三重項と一重項の相互反応の結果、OLEDの寿命にとって有害になり得るとされている寿命は、OLEDとの関連において本明細書で使用される場合、一定電流におけるOLEDの輝度が、最初の輝度値から、50だけ低下するのにかかる時間の長さを意味し、寿命は、三重項励起状態の寿命の状況において本明細書で使用される場合、三重項励起子の半減期を意味する。WO2005/043640は、有機発光デバイスにおいて、ペリレン誘導体を有機発光性材料とブレンドすることによって、デバイスの寿命がわずかに延長され得ることを開示している。しかし、ペリレン誘導体の濃度がより高いと寿命が改善されると同時に、これにより、発光スペクトルにおいて著しい赤色シフトが生じる。米国特許出願第2007/145886号は、三重項と三重項または三重項と一重項の相互反応を防止または低減するために、三重項をクエンチする材料を含むOLEDを開示している。米国特許出願第2005/095456号は、ホスト材料、色素または顔料、およびその色素または顔料の吸収エッジのエネルギー準位よりも高いエネルギー準位の吸収エッジを示す添加物を含む発光層を有するOLEDを開示している。OLEDは、ディスプレイおよび照明適用のために高い将来性を有する。しかし依然として、これらのデバイスの性能を改善する必要がある。第一の態様では、本発明は、蛍光発光ポリマーおよび三重項受容単位を含む組成物を提供する。任意選択の一変更形態では、三重項受容単位は、発光ポリマーおよび組成物の任意の他の1つまたは複数の成分と混合された三重項受容化合物である。別の任意選択の変更形態では、三重項受容単位は、発光ポリマーまたは組成物の任意の他の1つもしくは複数の成分に結合している。任意選択により、組成物は、正孔輸送材料および電子輸送材料の少なくとも1つを含み、三重項受容単位は、正孔輸送材料、電子輸送材料および発光ポリマーの少なくとも1つに結合している。任意選択により、三重項受容単位は、発光ポリマーに結合している。任意選択により、発光ポリマーは、発光繰返し単位、ならびに電子輸送をもたらす繰返し単位および正孔輸送をもたらす繰返し単位の少なくとも1つを含み、三重項受容材料は、発光繰返し単位、電子輸送をもたらす繰返し単位および正孔輸送をもたらす繰返し単位の少なくとも1つに結合している。任意選択により、三重項受容単位は、発光ポリマーの主鎖中の繰返し単位、または発光ポリマーの側鎖基もしくは末端基である。任意選択により、三重項受容単位は、1つまたは複数の可溶化基で置換されている。任意選択により、可溶化基は、アルキルおよびアルコキシから選択される。任意選択により、発光ポリマーは、アリールアミン繰返し単位を含む。任意選択により、アリールアミン繰返し単位は、式Vの単位である。式中、Ar1およびAr2は、任意選択により置換されているアリール基またはヘテロアリール基であり、nは、1以上、好ましくは1または2であり、Rは、Hまたは置換基である。任意選択により、ポリマーは、アリールまたはヘテロアリール繰返し単位を含む。任意選択により、ポリマーは、式IVの繰返し単位を含む。式中、R1およびR2は、独立に、Hまたは置換基であり、R1およびR2は、連結されて、環を形成することができる。任意選択により、三重項受容材料は、少なくとも0.1molの量で存在する。任意選択により、組成物は、400~500nmの範囲のフォトルミネセント発光ピーク波長を有する。任意選択により、三重項受容単位は、ペリレンを含まない。第2の態様では、本発明は、溶媒および第1の態様の組成物を含む配合物を提供する。第3の態様では、本発明は、陽極と、陰極と、陽極および陰極の間の、第1の態様の組成物を含む発光層とを含む、有機発光デバイスを提供する。第4の態様では、本発明は、第2の態様の配合物を堆積させるステップおよび溶媒を蒸発させるステップを含む、第3の態様の有機発光デバイスを形成する方法を提供する。第5の態様では、本発明は、三重項受容単位および発光ポリマーを含む組成物において、発光ポリマーによって発生した三重項励起子を受容するための単位の使用を提供する。三重項受容単位および発光ポリマーは、本発明の第1の態様に関して記載した通りであり得る。任意選択により、第5の態様によれば、三重項受容単位は、発光ポリマーと物理的に混合されている。任意選択により、第5の態様によれば、三重項受容単位は、発光ポリマーに化学的に結合している。任意選択により、第5の態様によれば、三重項受容単位は、発光ポリマーによって発生した三重項励起子をクエンチする。任意選択により、第5の態様によれば、三重項受容単位は、発光ポリマーから三重項受容単位に移動した三重項励起子の三重項-三重項消滅を媒介する。本発明の第1の態様では、本発明は、三重項受容単位が実質的に発光しない組成物に関することを理解されよう。発光ポリマーの励起一重項状態のエネルギー準位S1は、発光ポリマーのS1エネルギー準位から三重項受容材料のS1準位への一重項励起子の任意の実質的な移動を防止するために、対応する三重項受容単位のエネルギー準位以下であり、好ましくはこのエネルギー準位未満である。三重項受容単位は、本明細書で使用される場合、発光ポリマーから三重項励起子を受け取ることができる単位を意味する。三重項受容単位は、効率的に機能するために、発光単位の三重項励起状態のエネルギー準位よりもエネルギーが低い、三重項励起状態のエネルギー準位T1を有する。本発明者らは、デバイスの寿命の短縮を引き起こす経路による減衰を低減または排除するために、三重項励起子の減衰を引き起こし得るいくつかの経路を同定した。これには、三重項励起子がクエンチ過程によって非放射減衰する経路、および三重項励起子が三重項-三重項消滅して、非放射クエンチ経路と比較して、より良好なデバイス効率を提供することができる遅延蛍光をもたらす経路が含まれる。三重項クエンチ図1は、例示的なOLEDの第1のエネルギー移動機構を示す。疑わしさを回避するために、本明細書では図1を含むエネルギー準位の図には、目盛りを記載していない。図1は、一重項励起状態のエネルギー準位S1Eおよび一重項基底状態のエネルギー準位S0Eを有する発光ポリマーが配されたOLEDのエネルギー移動を示している。エネルギーS1Eを有する一重項励起子は、図1のS1EとS0Eの間の実線矢印によって示した蛍光発光hvによって減衰する。三重項と三重項励起子の相互反応または三重項と一重項励起子の相互反応は、発光ポリマーの上に、超励起状態を作り出すことができる。いかなる理論にも拘泥するものではないが、発光ポリマー上にこれらの高エネルギーの超励起状態が形成されることは、ポリマーの操作寿命にとって有害になり得ると思われる。しかし、T1Eより低い励起三重項状態のエネルギー準位T1Aを有する三重項受容単位を提供することによって、クエンチのために三重項励起子を三重項受容単位に移動させることが可能になり、これは、図1の点線で示したスピン禁制過程であるT1EからS0Eへの放射減衰の代替となる。S1およびT1準位は、それぞれ蛍光およびリン光スペクトルから測定され得る。この実施例の三重項受容単位は、S1EからS1Aへの一重項励起子の移動を実質的または完全に防止するために、一重項励起状態のエネルギー準位S1Eよりも高い一重項励起状態のエネルギー準位S1Aを有する。好ましくは、S1Aは、励起子の任意の実質的な逆移動を防止するために、S1Eより少なくともkT高いエネルギーにある。同様に、T1Eは、好ましくはT1Aより少なくともkT高いエネルギーにある。エネルギー準位S1AはS1Eより高いことが好ましいが、このことは三重項の吸収が生じるのに必須ではないことを理解されよう。三重項-三重項消滅図2は、例示的なOLEDの第2のエネルギー移動機構を示す。この実施形態によれば、2つの三重項受容単位間の相互作用によって引き起こされる三重項-三重項消滅TTAは、最大2×T1AT1Aは、三重項受容材料の三重項励起状態のエネルギー準位を表すのエネルギーを有する、三重項-三重項消滅型の一重項励起子をもたらす。2つの三重項受容単位のうち第1の三重項受容単位上に形成されたこの一重項励起子は、S1AおよびS1Eよりも高いエネルギーにあるエネルギー準位SnAを有しており、したがってこの一重項励起子はS1Aに移動し、次にS1Eに移動することができ、そこから光hvが遅延蛍光として発光され得る。2つの三重項受容単位のうち第2の三重項受容単位上にある三重項励起子は、基底状態T0Aに減衰し得る。最初に、T1Eで形成された三重項励起子は、T1Aに移動する。T1Eよりも低いエネルギー準位T1Aを有する三重項受容材料を提供することによって、T1EからT1Aへの励起子の急速な移動が生じ得る。この移動は、図1の点線矢印で示したスピン禁制過程であるT1EからS0Eへの三重項励起子の減衰速度と比較して、相対的に急速である。T1EとT1Aの間のエネルギーギャップは、好ましくは、T1AからT1Eへの励起子の逆移動を回避するために、kTより大きい。同様に、S1AとS1Eの間のエネルギーギャップは、好ましくは、S1EからS1Aへの励起子の逆移動を回避するために、kTより大きい。三重項-三重項消滅と競合するT1A上の三重項励起子の減衰経路は、図1に関して先に記載した、S0Aへの非放射クエンチ経路である。S0Aへの減衰ではなくTTAの可能性を最大限にするために、いくつかの対策を取ることができる。特に、i三重項吸収材料は、T1A上の三重項励起子が、相対的に長い寿命τTAを有するように選択することができる。相対的に長い寿命とは、S0Aへの減衰速度が相対的に緩慢であることを意味するだけでなく、TTAの確率が相対的に高いことを意味している。ii発光層における三重項吸収材料の濃度は、相対的に高く、例えば1mol超、例えば1~10molの範囲であってよい。iii2つ以上の三重項受容材料は、例えば式IIの単位に関して以下に記載の通り、近接して配されることができる。これらの対策のそれぞれは、単独で、または組み合わせて使用することができる。図3は、例示的なOLEDの第3のエネルギー移動機構を示す。この場合、三重項-三重項消滅は、三重項受容単位上に位置するエネルギーT1Aの三重項励起子と、発光ポリマー上に位置するエネルギーT1Eの三重項励起子との間で生じる。これによって、最大T1ET1Aのエネルギーを有する三重項-三重項消滅型の一重項励起子TTASがもたらされることを理解されよう。この一重項励起子のエネルギー準位SnAはS1Eよりも高く、したがってエネルギー準位SnAは、そのエネルギーをS1Aに移動し、S1AからS1Eに移動することができ、そこから光hvが遅延蛍光として発光され得る。図2および3では、エネルギー準位S1AはS1Eより高いことが好ましいが、このことは三重項の吸収が生じるのに必須ではないことを理解されよう。いかなる理論にも拘泥するものではないが、OLED駆動中に形成される、発光ポリマー上の超励起状態の形成を回避することによって、デバイスの寿命が改善され得ると思われる。さらに、安定な遅延蛍光を生成するTTAを発生する三重項受容単位を利用することによって、三重項励起子がクエンチされるデバイス図1に示した通りと比較して、または遅延蛍光の強度が初期のOLED駆動後に急激に低下し得る、三重項受容単位が存在しないデバイスと比較して、効率を改善する可能性がある。三重項をクエンチする機構および前述の2つのTTA機構の2つまたは3つすべては、同じデバイス内で生じ、TTAの2つの機構のそれぞれからの遅延蛍光の量は、発光材料の濃度、三重項受容単位の濃度、ならびに発光単位および三重項受容単位上の三重項励起子の励起状態の寿命などの因子に依存して決まることを理解されよう。図2に関して先に記載した対策を用いて、TTAの可能性を増大することができる。発光材料から三重項受容材料への三重項励起子の移動速度定数は、三重項励起子のクエンチの速度定数を超えるように選択することができる。本発明の発光組成物からの発光には、前述の遅延蛍光、ならびに発光材料上の正孔および電子の再結合から直接生じる蛍光即発蛍光が含まれ得る。当業者は、例えば即発蛍光後の発光組成物からの発光を測定することによって、発光組成物から放出された光における遅延蛍光の存在を決定付ける方法を認識されよう。発光組成物を含むOLEDの場合、遅延蛍光は、TTA過程から、または相対的に長い寿命のトラップ電荷の再結合から生じ得る。TTA過程は、Popovic、Z.D.Aziz、H.Delayedelectroluminescenceinsmallmoleculebasedorganiclightemittingdiodes:evidencefortriplet-tripletannihilationandrecombinationcentremediatedlightgenerationmechanism.J.Appl.Phy.98、013510-52005年に詳説されている通り、負バイアスの短いスパイクを印加すると同時に遅延蛍光の強度を測定することによって、トラップ電荷の再結合過程と区別することができる。負バイアスが、遅延蛍光の強度に対して持続的効果をもたない場合、TTAが示唆されるバイアスの除去後に遅延蛍光が低下する、トラップ電荷の再結合から生じる非即発蛍光とは反対。三重項受容単位使用される三重項受容単位は、発光ポリマーおよび発光組成物の任意の他の成分に化学的には結合しないが、物理的に混合される化合物であってよい。あるいは、三重項受容単位は、直接的にまたはスペーサー基を介して組成物の成分に結合することができ、特に共有結合することができる。三重項受容単位が発光ポリマーとブレンドされる場合、その単位は、好ましくは可溶化基で置換されている。例示的な三重項受容化合物には、1つまたは複数の単環式または多環式環を含み、任意選択により1つまたは複数のアルケニル基またはアルキニル基を含む芳香族または複素芳香族化合物、例えばアントラセンおよびアンタントレンおよびその誘導体などの多環芳香族炭化水素;モノ-またはジスチリルアリールおよびジスチリルベンゼン、ジスチリルビフェニル、スチルベン、フルベン、ジベンゾフルベンなどのその誘導体、シクロオクタテトラエンなどの環式ポリエンを含む線状ポリエン2~6個のアルケン、ならびにその内容全体が参照によって本明細書に組み込まれるHandbookofPhotochemistry、第2版、StevenLMurov、IanCarmichaelandGordonLHugに記載のさらなる材料が含まれる。各前記化合物は、任意選択により置換されていてよく、例えばアルキル基で置換されていてよい。一実施形態では、三重項受容単位は、12個を超えるsp2混成炭素原子を含む多環式芳香族炭化水素単位を含まない。例示的なモノ-およびジ-スチリルアリール化合物には、以下が含まれる。例示的なアンタントレン化合物には、以下が含まれる。式中、Akは、アルキル、特に分岐または直鎖のC1~10アルキルである。特に好ましいアルキル基は、n-ブチル、t-ブチル、n-ヘキシルおよびn-オクチルである。三重項受容単位は、発光ポリマーおよび組成物中に存在し得る任意の他の成分と物理的に混合される化合物であってよく、または発光組成物もしくは存在する場合にはこれらの他の成分の1つに結合することができる。他の1つまたは複数の成分は、例えば、正孔輸送材料または電子輸送材料などの1つまたは複数の電荷輸送材料であり得る。三重項受容単位が発光ポリマーに結合している場合、三重項受容単位は、ポリマー主鎖における繰返し単位、ポリマー主鎖からペンダント状態にある1つもしくは複数の側鎖基、またはポリマー末端基として提供され得る。三重項受容単位は、金属触媒クロスカップリング反応に関与することができる脱離基などの少なくとも2つの重合可能な基で置換されている三重項受容繰返し単位を含むモノマーを重合することによって、発光ポリマーの主鎖に結合することができる脱離基の3つ以上が反応する場合、3つ以上の脱離基を含むモノマーの重合によって、ポリマーに分岐点が生成されることを理解されよう。この目的に合わせて、三重項受容単位のsp2炭素原子上の脱離基の置換を使用することができる。例示的な脱離基には、以下により詳細に記載する鈴木または山本重合反応に使用するためのハロゲン基およびボロン酸基またはボロン酸エステル基が含まれる。三重項受容単位は、下記の発光ポリマーの任意の繰返し単位に結合することができ、例えば、発光繰返し単位、電子輸送繰返し単位および/または正孔輸送繰返し単位に結合することができる。一実施形態では、このポリマーは、三重項を受容する繰返し単位およびアリーレンコモノマーの繰返し単位corepeatunit、例えば下記の式IVの繰返し単位を含む。例示的な繰返し単位には、以下が含まれる。式中、は、繰返し単位を連結してポリマー鎖にするための連結点を示し、Akは、アルキル、特に分岐または直鎖のC1~10アルキルである。特に好ましいアルキル基は、n-ブチル、t-ブチル、n-ヘキシルおよびn-オクチルである。Rは、Hまたは置換基であり、任意選択によりアルキル、または任意選択により置換されているアリールもしくはヘテロアリール、例えば1つまたは複数のアルキル基で置換されているフェニルである。三重項受容単位は、ハロゲンまたはボロン酸またはボロン酸エステルなどの金属触媒クロスカップリング反応に関与することができる脱離基などの1つの重合可能な基で置換されている化合物を、ポリマー上の脱離基と反応させることによって、発光ポリマーの側鎖基または末端基として配することができる。例示的な末端基単位には、以下が含まれる。あるいは側鎖基は、以下に示す通り、側鎖基をモノマーの置換基として提供することによって、発光ポリマーに組み込むことができる。PG-重合可能な単位-PG|三重項吸収単位式中、PGは、前述の脱離基などの重合可能な基、または重合可能な二重結合を表す。例示的な側鎖基モノマーには、以下が含まれる。式中、は、繰返し単位を連結してポリマー鎖にするための連結点を示し、Rは、アルキル、特に分岐または直鎖のC1~10アルキル、ヘテロアリールまたはアリール任意選択のアルキル、アリールまたはヘテロアリール置換基を伴うである。前述の通り、TTAおよび遅延蛍光の可能性を増大するために、複数の三重項受容単位を近接して配することができる。例えば、かかる2つの単位は、一般式IIを有する任意選択により置換されている単位で提供することができる。TAU-スペーサー-TAUII式中、TAUは、式Iの三重項受容単位を表し、スペーサーは、共役しているか、または共役していないスペーサー基である。スペーサー基は、2つの三重項受容TAU基を分離し、好ましくはそれらの電子的な特徴を分離する例えば、HOMOとLUMO。共役および軌道の重なりの正確な性質に応じて、Spは、任意選択により、置換されているフェニル、ビフェニルまたはフルオレンなどの1つまたは複数のアリーレン基またはヘテロアリーレン基を含むことができる。あるいは、Spは、任意選択により、アルキルなどの共役していない連結基、またはTAU基とTAU基の間に共役経路を提供しない別の分子の連結を含むことができる。式IIの単位は、発光ポリマーと物理的に混合された別個の化合物であってよく、または発光ポリマーに結合していてもよい。発光ポリマーがポリマーである場合、式IIの単位は、前述の通り、主鎖の繰返し単位、側鎖基または末端基として結合することができる。あるいはまたはさらには、三重項受容単位は、式IIbの繰返し構造を含むオリゴマーもしくはポリマー、またはオリゴマーもしくはポリマーの成分であってよい。TAU-スペーサーmIIb式中、mは、少なくとも2である。このオリゴマーまたはポリマーは、発光ポリマーと混合することができ、またはポリマー主鎖内に配されることができる。三重項受容単位と発光ポリマーの結合を先に記載してきたが、三重項受容単位は、同様に、存在する場合には組成物の任意の他の成分と結合し得ることを理解されよう。三重項受容単位の濃度は、発光材料に対して任意選択により少なくとも0.1mol、または少なくとも1mol、例えば0.1~10molまたは1~10molの範囲である。三重項受容材料の濃度が高いほど、TTAの可能性は増大する。TTAの可能性を増大するために、三重項受容材料上に存在する励起状態の三重項の寿命は、任意選択により少なくとも1マイクロ秒、任意選択により少なくとも10マイクロ秒、任意選択により少なくとも100マイクロ秒である。三重項励起子の寿命は、その半減期であり、これは、内容が参照によって本明細書に組み込まれるHandbookofPhotochemistry、第2版、StevenLMurov、IanCarmichaelandGordonLHugおよびその参考文献に記載の通り、単分子の三重項の寿命を測定するための閃光光分解によって測定することができる。三重項受容材料は、リン光ドーパントとは異なり、吸収された三重項が放射減衰するのにエネルギー的に起こりやすい経路を提供せず、結果として、三重項受容材料によって吸収された三重項励起子のエネルギーは、三重項受容材料からリン光発光の形態で三重項受容材料から実質的に喪失されることはないことを理解されよう。発光材料上、例えば共役した発光ポリマーのポリマー主鎖上の三重項励起子の密度は、以下により詳細に記載する通り、準連続発振準cw励起状態の吸収を使用して測定することができる。図4は、本発明の一実施形態によるOLEDの構造を示す。OLEDは、透明ガラスまたはプラスチック基板1と、陽極2と、陰極4と、陽極2および陰極4の間に提供された発光層3とを含む。電荷輸送層、電荷注入層または電荷阻止層などのさらなる層示さずは、陽極2および陰極の間に位置することができる。発光ポリマー発光ポリマーは、発光繰返し単位を含む発光ホモポリマーであってよく、または例えばWO00/55927に開示の通り、発光繰返し単位と、正孔輸送および/または電子輸送繰返し単位などのさらなる繰返し単位を含むコポリマーであってもよい。各繰返し単位は、ポリマーの主鎖または側鎖に配される。層3における使用に適した発光ポリマーには、ポリp-フェニレンビニレンなどのポリアリーレンビニレン、およびポリフルオレン、特に2,7-連結9,9ジアルキルポリフルオレンまたは2,7-連結9,9ジアリールポリフルオレンなどのポリアリーレン;ポリスピロフルオレン、特に2,7-連結ポリ-9,9-スピロフルオレン;ポリインデノフルオレン、特に2,7-連結ポリインデノフルオレン;ポリフェニレン、特にアルキルまたはアルコキシで置換されているポリ-1,4-フェニレンが含まれる。かかるポリマーは、例えば、Adv.Mater.2000年、12231737~1750頁およびその参考文献に開示されている。発光ポリマーは、好ましくは、例えば、Adv.Mater.2000年、12231737~1750頁およびその参考文献に開示されている通り、アリーレン繰返し単位から選択される繰返し単位を含む。例示的な第1の繰返し単位には、J.Appl.Phys.1996年、79、934頁に開示の1,4-フェニレン繰返し単位;欧州特許第0842208号に開示のフルオレン繰返し単位;例えばMacromolecules2000年、336、2016~2020頁に開示のインデノフルオレン繰返し単位;および例えば欧州特許第0707020号に開示のスピロフルオレン繰返し単位が含まれる。これらの繰返し単位のそれぞれは、任意選択により置換されている。置換基の例には、C1~20アルキルまたはアルコキシなどの可溶化基;フッ素、ニトロまたはシアノなどの電子求引基;およびポリマーのガラス転移温度Tgを増大する置換基が含まれる。アリーレン繰返し単位またはその鎖は、電子輸送機能性を提供することができる。例えば、ポリフルオレンの鎖は、ポリマーに電子輸送機能性を提供することができる。特に好ましいポリマーは、任意選択により置換されている2,7-連結フルオレン、最も好ましくは式IVの繰返し単位を含む。式中、R1およびR2は、独立に、Hまたは置換基であり、R1およびR2は、連結されて、環を形成することができる。R1およびR2は、好ましくは、水素;任意選択により置換されているアルキル1つまたは複数の隣接していないC原子は、O、S、N、C=Oおよび-COO-で置き換えられていてよい;任意選択により置換されているアリールもしくはヘテロアリール;ならびに任意選択により置換されているアリールアルキルまたはヘテロアリールアルキルからなる群から選択される。より好ましくは、R1およびR2の少なくとも1つは、任意選択により置換されているアルキル、例えばC1~C20アルキルまたはアリール基を含む。アリールおよびヘテロアリールは、本明細書で使用される場合、それぞれ縮合したおよび縮合していないアリール基およびヘテロアリール基の両方を含む。任意選択により、フルオレン繰返し単位は、少なくとも50molの量で存在する。R1またはR2がアリールまたはヘテロアリールの場合、好ましいアリール基またはヘテロアリール基は、フェニルであり、好ましい任意選択の置換基には、アルキル基が含まれる1つまたは複数の隣接していないC原子は、O、S、N、C=Oおよび-COO-で置き換えられていてよい。置換基R1およびR2以外のフルオレン単位の任意選択の置換基は、好ましくは、アルキル1つまたは複数の隣接していないC原子は、O、S、N、C=Oおよび-COO-で置き換えられていてよい、任意選択により置換されているアリール、任意選択により置換されているヘテロアリール、アルコキシ、アルキルチオ、フッ素、シアノおよびアリールアルキルからなる群から選択される。好ましくは、ポリマーは、前述のアリーレン繰返し単位およびアリールアミン繰返し単位、特に繰返し単位Vを含む。式中、Ar1およびAr2は、任意選択により置換されているアリール基またはヘテロアリール基であり、nは、1以上であり、好ましくは1または2であり、Rは、Hまたは置換基、好ましくは置換基である。Rは、好ましくはアルキルまたはアリールまたはヘテロアリール、最も好ましくはアリールまたはヘテロアリールである。式1の単位のアリール基またはヘテロアリール基のいずれかは、Rがアリールまたはヘテロアリールである場合を含み、置換されていてよく、一実施形態ではAr1、Ar2およびRは、それぞれ任意選択により置換されているフェニルである。好ましい置換基は、アルキル1つまたは複数の隣接していないC原子は、O、S、N、C=Oおよび-COO-で置き換えられていてよい、任意選択により置換されているアリール、任意選択により置換されているヘテロアリール、アルコキシ、アルキルチオ、フッ素、シアノおよびアリールアルキルから選択される。好ましい置換基には、アルキル基およびアルコキシ基が含まれる。式1の繰返し単位のアリール基またはヘテロアリール基のいずれかは、直接結合または二価の連結原子もしくは連結基によって連結されていてもよい。好ましい二価の連結原子および連結基には、O、S、置換Nおよび置換されているCが含まれる。式1を満たす特に好ましい単位には、式1~3の単位が含まれる。式中、Ar1およびAr2は、先に定義の通りであり、Ar3は、任意選択により置換されているアリールまたはヘテロアリールである。存在する場合、Ar3の好ましい置換基には、アルキル基およびアルコキシ基が含まれる。アリールアミン繰返し単位は、好ましくは最大30mol、好ましくは最大20molの量で存在する。これらの百分率は、式Vの2つ以上のタイプの繰返し単位が使用される場合に、ポリマー中に存在するアリールアミン単位の総数に適用される。式Vの繰返し単位は、正孔輸送機能性および発光機能性の1つまたは複数を提供することができる。ポリマーは、電荷輸送または発光のために、ヘテロアリーレン繰返し単位を含むことができる。三重項受容単位と発光ポリマーの結合は、それに対応する混合系には利用できない分子内の三重項受容経路をもたらし得るので、三重項受容材料を発光ポリマーと混合する場合と比較して、より効率的な三重項受容をもたらすことができる。さらに結合は、処理上の理由から有益になり得る。例えば、三重項受容単位の可溶性が低い場合、この三重項受容単位を、可溶性発光ポリマーに結合させると、その発光ポリマーによって三重項受容単位が溶液に組み込まれ、溶液処理技術を使用してデバイスを製造することができる。さらに、三重項受容単位が、スチルベンまたはその誘導体などの相対的に揮発性の材料である場合、デバイスの製造中に三重項受容材料が蒸発する危険性が排除される。このことは、溶液の堆積によって形成される発光層が、一般には、デバイスの製造過程の一部として加熱され例えば、溶媒を蒸発させるために、それによって揮発性の三重項受容単位が蒸発する確率が増大するので、溶液処理法を使用して形成されるOLEDの場合には特に問題となる。最後に、三重項受容単位を発光ポリマーと結合させることによって、デバイスの性能に有害になり得る、溶液処理されたデバイスにおける相分離効果を防止することができる。発光ポリマーが、発光繰返し単位およびさらなる繰返し単位、例えば式Vの発光アミン繰返し単位および式IVのフルオレン繰返し単位を含む共役ポリマーである場合、ポリマー主鎖への三重項受容単位の共役例えば、フルオレン繰返し単位との共役によるによって、三重項受容単位のT1エネルギー準位が低下し、したがって、エミッタ単位から三重項受容単位に三重項励起子を移動させるエネルギーが起こりやすくなる。三重項受容単位のT1エネルギー準位のこの低下により、三重項受容単位を、このように共役していない三重項受容単位と共に使用するには低すぎるT1準位を有する発光ポリマーと併用することも可能になる。共役した発光ポリマーの好ましい調製方法は、金属錯体触媒の金属原子が、モノマーのアリール基またはヘテロアリール基と脱離基との間に挿入される金属挿入を含む。例示的な金属挿入法は、例えばWO00/53656に記載の鈴木重合、および例えば、T.Yamamoto、ElectricallyConductingAndThermallyStableπ-ConjugatedPolyarylenesPreparedbyOrganometallicProcesses、ProgressinPolymerScience1993年、17、1153~1205頁に記載の山本重合である。山本重合の場合は、ニッケル錯体触媒が使用され、鈴木重合の場合は、パラジウム錯体触媒が使用される。例えば、山本重合による線状ポリマーの合成では、2つの反応性ハロゲン基を有するモノマーが使用される。同様に、鈴木重合の方法によれば、少なくとも1つの反応基は、ボロン酸またはボロン酸エステルなどのホウ素誘導体基であり、他の反応基はハロゲンである。好ましいハロゲンは、塩素、臭素およびヨウ素、最も好ましくは臭素である。したがって、本願を通して示される繰返し単位は、適切な脱離基を担持するモノマーから導出され得ることが理解されよう。同様に、末端基または側鎖基は、適切な脱離基の反応によって、ポリマーに結合することができる。鈴木重合は、立体規則性のあるregioregularブロックコポリマーおよびランダムコポリマーを調製するために使用することができる。特に、ホモポリマーまたはランダムコポリマーは、1つの反応基がハロゲンであり、他の反応基がホウ素誘導体基である場合に調製することができる。あるいは、ブロックコポリマーまたは立体規則性のあるコポリマー、特にABコポリマーは、第1のモノマーの両方の反応基がホウ素であり、第2のモノマーの両方の反応基がハロゲンである場合に調製することができる。ハロゲン化物の代替として、金属挿入に関与することができる他の脱離基には、トシレート、メシレートおよびトリフレートを含む基が含まれる。発光層3は、発光ポリマーおよび三重項受容単位だけからなることができ、またはこれらの材料を、1つまたは複数のさらなる材料と組み合わせて含むことができる。特に、発光ポリマーは、正孔および/または電子輸送材料とブレンドすることができ、あるいは例えばWO99/48160に開示されている通り、正孔および/または電子輸送材料に共有結合することができる。発光コポリマーは、例えばWO00/55927および米国特許第6353083号に開示されている通り、発光領域と、正孔輸送領域および電子輸送領域の少なくとも一方とを含むことができる。正孔輸送領域および電子輸送領域の一方だけが提供される場合、エレクトロルミネセント領域によって、正孔輸送機能性および電子輸送機能性の他方を提供することもでき、例えば、前述のアミン単位は、正孔輸送と発光の両方の機能性を提供することができる。発光繰返し単位と、正孔輸送繰返し単位および電子輸送繰返し単位の一方または両方とを含む発光コポリマーは、米国特許第6353083号の通り、ポリマー主鎖に前記単位を提供することができ、またはポリマー主鎖からペンダント状態にあるポリマー側鎖基に前記単位を提供することができる。発光ポリマーは、三重項受容単位に対するそのS1およびT1エネルギー準位が前述の通りであるという条件で、任意の色を発光することができるが、発光ポリマーは、好ましくは青色発光ポリマーであり、特に、400~500nm、好ましくは430~500nmの範囲のピーク波長を有するフォトルミネセント発光を有する材料である。発光層3は、パターン化されていてよく、またはパターン化されていなくてもよい。パターン化されていない層を含むデバイスは、例えば照明光源として使用することができる。白色発光デバイスは、特にこの目的に適している。パターン化された層を含むデバイスは、例えば、アクティブマトリックスディスプレイまたはパッシブマトリックスディスプレイであってよい。アクティブマトリックスディスプレイの場合、パターン化されたエレクトロルミネセント層は、一般に、パターン化された陽極層およびパターン化されていない陰極と組み合わせて使用される。パッシブマトリックスディスプレイの場合、陽極層は、陽極材料の平行なストライプと、その陽極材料に垂直に配列されたエレクトロルミネセント材料および陰極材料の平行なストライプとから形成され、エレクトロルミネセント材料および陰極材料のストライプは、フォトリソグラフィによって形成された絶縁材料陰極分離材のストライプによって一般に分離されている。正孔注入層伝導性有機材料または無機材料から形成することができる伝導性正孔注入層を、陽極2およびエレクトロルミネセント層3の間に提供して、陽極から半導体ポリマーの1つまたは複数の層に正孔を注入するのに役立てることができる。ドープされた有機正孔注入材料の例には、任意選択により置換されているドープされたポリエチレンジオキシチオフェンPEDT、特に欧州特許第0901176号および欧州特許第0947123号に開示の通りポリスチレンスルホネートPSSなどの電荷平衡性ポリ酸でドープされたPEDT、ポリアクリル酸またはフッ素化スルホン酸、例えばNafion登録商標;米国特許第5723873号および米国特許第5798170号に開示のポリアニリン;ならびに任意選択により置換されているポリチオフェンまたはポリチエノチオフェンが含まれる。伝導性無機材料の例には、JournalofPhysicsD:AppliedPhysics1996年、2911、2750~2753頁に開示されているものなどの、VOxMoOxおよびRuOxなどの遷移金属酸化物が含まれる。電荷輸送層正孔輸送層は、陽極およびエレクトロルミネセント層の間に提供することができる。同様に、電子輸送層は、陰極およびエレクトロルミネセント層の間に提供することができる。同様に、電子阻止層は、陽極およびエレクトロルミネセント層の間に提供することができ、正孔阻止層は、陰極およびエレクトロルミネセント層の間に提供することができる。輸送層および阻止層は、組み合わせて使用することができる。そのHOMOおよびLUMO準位に応じて、単一層によって、正孔および電子の一方を輸送し、かつ正孔および電子の他方を阻止することができる。存在する場合、陽極2およびエレクトロルミネセント層3の間に位置する正孔輸送層は、好ましくは5.5eV以下、より好ましくは約4.8~5.5eVのHOMO準位を有する。HOMO準位は、例えばサイクリックボルタンメトリーによって測定することができる。存在する場合、エレクトロルミネセント層3および陰極4の間に位置する電子輸送層は、好ましくは約3~3.5eVのLUMO準位を有する。例えば、一酸化ケイ素もしくは二酸化ケイ素の層、または0.2~2nmの範囲の厚さを有する他の薄い誘電性の層が、エレクトロルミネセント層3および層4の間に提供される。電荷輸送材料として使用するためのポリマーは、式IVのフルオレン単位などのアリーレン単位および前述の他の単位を含むことができる。正孔輸送ポリマーは、アリールアミン繰返し単位、特に前述の式1~3の繰返し単位などの、式Vの繰返し単位を含むことができる。このポリマーは、ホモポリマーであってよく、または最大95mol、好ましくは最大70molの量のアリーレン繰返し単位を含むコポリマーであってもよい。これらの百分率は、式Vの2種類以上の繰返し単位が使用される場合に、ポリマー内に存在するアリールアミン単位の総数に適用される。電荷輸送単位は、ポリマー主鎖またはポリマー側鎖に提供することができる。陰極陰極4は、エレクトロルミネセント層に電子を注入することができる仕事関数を有する材料から選択される。陰極とエレクトロルミネセント材料との間に有害な相互反応が生じる可能性があるなどの他の因子も、陰極の選択に影響を及ぼす。陰極は、アルミニウム層などの単一材料からなることができる。あるいは、陰極は、複数の金属を含むことができ、例えばWO98/10621に開示のカルシウムおよびアルミニウムなどの、低仕事関数の材料および高仕事関数の材料の二層;WO98/57381、Appl.Phys.Lett.2002年、814、634頁およびWO02/84759に開示の元素バリウム;またはWO00/48258に開示の、電子注入の一助にするための金属化合物、特にアルカリ金属またはアルカリ土類金属の酸化物またはフッ化物、例えばフッ化リチウムの薄層;Appl.Phys.Lett.2001年、795、2001頁に開示のフッ化バリウム;ならびに酸化バリウムを含むことができる。デバイスに電子を効率的に注入するために、陰極は、好ましくは3.5eV未満、より好ましくは3.2eV未満、最も好ましくは3eV未満の仕事関数を有する。金属の仕事関数は、例えば、Michaelson、J.Appl.Phys.4811、4729頁、1977年に見ることができる。陰極は、不透明または透明であり得る。透明陰極は、アクティブマトリックスデバイスにおいて透明陽極を通過する発光が、発光性画素の下に位置する駆動回路によって少なくとも部分的に阻止されるので、アクティブマトリックスデバイスでは特に有利である。透明陰極は、十分に薄くて透明な電子注入材料の層を含む。一般に、この層の横伝導率は、その薄さの結果として低くなる。この場合、電子注入材料の層は、酸化インジウムスズなどの透明導電性材料のより厚い層と組み合わせて使用される。透明陰極デバイスには、透明陽極が不要であり当然のことながら、完全に透明なデバイスが望ましい場合を除く、したがってボトム発光デバイスに使用される透明陽極は、アルミニウム層などの反射材料の層で置き換えるか、または補充できることを理解されよう。透明陰極デバイスの例は、例えばGB2348316に開示されている。封止光学デバイスは、湿気および酸素に感受性が高い傾向がある。したがって基板は、好ましくは、デバイスへの湿気および酸素の侵入を防止するための良好なバリア特性を有する。基板は、一般にガラスであるが、特にデバイスの可撓性が望ましい場合には、代替の基板を使用することができる。例えば、基板は、プラスチック層とバリア層が交互になった基板を開示している米国特許第6268695号にみられるようなプラスチック、または欧州特許第0949850号に開示されている薄いガラスおよびプラスチックのラミネートを含むことができる。デバイスは、好ましくは、湿気および酸素の侵入を防止するための封止材encapsulant示さずで封止される。適切な封止材には、ガラスシート、二酸化ケイ素、一酸化ケイ素、窒化ケイ素などの適切なバリア特性を有するフィルム、または例えばWO01/81649に開示されているポリマーと誘電体が交互に積み重ねられたもの、または例えばWO01/19142に開示されている気密容器が含まれる。透明陰極デバイスの場合、一酸化ケイ素または二酸化ケイ素などの透明な封止層は、ミクロンレベルの厚さまで堆積することができるが、好ましい一実施形態では、かかる層の厚さは、20~300nmの範囲である。基板または封止材に浸透することができる任意の大気中の湿気および/または酸素を吸収するためのゲッター材料は、基板および封止材の間に堆積させることができる。溶液処理発光層3は、真空蒸着および溶媒中溶液からの堆積を含む任意の方法によって堆積させることができる。発光層が、ポリフルオレンなどのポリアリーレンを含む場合、溶液堆積に適した溶媒には、トルエンおよびキシレンなどのモノ-またはポリ-アルキルベンゼンが含まれる。特に好ましい溶液堆積技術には、印刷技術およびコーティング技術、好ましくはスピンコーティングおよびインクジェット印刷が含まれる。スピンコーティングは、特に、エレクトロルミネセント材料のパターン化が不要のデバイス、例えば照明適用または簡単なモノクロセグメントディスプレイに適している。インクジェット印刷は、特に、情報量の多いディスプレイ、特にフルカラーディスプレイに適している。デバイスは、第1の電極上にパターン化された層を提供し、単色モノクロデバイスの場合または複数色多色、特にフルカラーデバイスの場合の印刷のためにウェルを画定することによって印刷されるインクジェットであり得る。パターン化される層は、一般に、例えば欧州特許第0880303号に記載の通り、ウェルを画定するためにパターン化されるフォトレジスト層である。ウェルの代替として、パターン化された層内に画定されたチャネルに、インクを印刷することができる。特に、フォトレジストは、パターン化してチャネルを形成することができ、そのチャネルは、ウェルとは異なり、複数の画素上に広がり、チャネル端部で閉口していても開口していてもよい。他の溶液堆積技術には、浸漬コーティング、ロール印刷およびスクリーン印刷が含まれる。OLEDの複数の層が溶液処理によって形成される場合、当業者は、例えば1つの層を架橋した後、その後の層を堆積させることによって、または隣接する層の第1の層を形成する材料が、第2の層を堆積させるために使用される溶媒に溶解しないように、隣接する層の材料を選択することによって、隣接する層が混ざり合うのを防止するための技術を認識されよう。モノマー実施例1三重項をクエンチする単位を形成するためのモノマーを、以下の方法に従って調製した。この合成は、2位および8位における置換を示す。以下に示す通り、6,12位および/または4,10位においても類似の置換が提供され得る。組成物実施例1モノマー1を、WO00/53656に記載の鈴木重合によって、トリアリールアミンおよびフルオレンのコモノマーと重合して、式Vのアミン繰返し単位および式IVのフルオレン繰返し単位を含むコポリマーを形成した。組成物実施例2三重項をクエンチする材料11を、以下の方法に従って調製した。i.4-ブロモベンズアルデヒド、NaOtBu、THF、ii.BuLi、IPB、THF、iii.3、PdPPh32Cl2、Et4NOH、トルエン、iv.1-ブロモ-4-ヨードベンゼン、PdPPh34、Ag2CO3、THF、v.BuLi、H2O、THF化合物11を、式IVのフルオレン繰返し単位および式Vの発光アミン繰返し単位を含む発光ポリマーと混合した。デバイス実施例1以下の構造を有するデバイスを形成した。ITO/HIL/HTL/EL/MF/AlITOは、酸化インジウムスズ陽極を表し、HILは、35nmの正孔注入層であり、HTLは、式IVのフルオレン繰返し単位および式Vのアミン繰返し単位を含むポリマーの、15nmの正孔輸送層であり、ELは、三重項受容材料とブレンドした、式IVのフルオレン繰返し単位および式Vのアミン繰返し単位を含む発光ポリマーを含むエレクトロルミネセント層70nmであり、MFは、フッ化金属であり、MF/Alの二層は、デバイスの陰極を形成する。HIL、HTLおよびEL層は、溶液から組成物をスピンコーティングし、溶媒を蒸発させることによって堆積させた。デバイス実施例2デバイス実施例1の通りにしてデバイスを形成した。このデバイスでは、HTLは、50:50molのコポリマーF8-TFBポリ-9,9-ジオクチルフルオレン-N-4-2-ブチルフェニル-ジフェニルアミンを含み、ELは、三重項をクエンチする添加物であるDPVBi4,4’-ビス2,2’ジフェニルビニル-1,1’-ビフェニルとブレンドした1mol比95:5molのコポリマーF8-PFBポリ-9,9’-ジオクチルフルオレン-co-ビス-N,N’-4-ブチルフェニル-ビス-N,N’-フェニル-1,4-フェニレンジアミンを含む。DPVBiは、スペクトルの赤色-緑色部分の三重項エネルギーを有するChen,P.ら、Whiteorganiclight-emittingdeviceswithabipolartransportlayerbetweenbluefluorescentandorangephosphorescentemittinglayers.Appl.Phys.Lett.91、023505-32007年;Schwartz,G.、Fehse,K.、Pfeiffer,M.、Walzer,K.Leo,K.Highlyefficientwhiteorganiclightemittingdiodescomprisinganinterlayertoseparatefluorescentandphosphorescentregions.AppliedPhysicsLetters89、0835092006年;およびRomanovskii、Y.V.ら、Phosphorescenceofpi-conjugatedoligomersandpolymers.Phys.Rev.Lett.84、1027~1030頁2000年。DPVBiはまた、ルミネセントポリマーと比較して高い一重項エネルギー3.2eVを有しており、したがってこの分子は、一重項の発光状態に影響を及ぼすことなくポリマーの三重項を受容する。このことは、この低分子をポリマーに組み込んでも、デバイスのフォトルミネセンスの強度にもスペクトルにも影響がないという観測によって確認される。一重項および三重項励起子の動力学を、時間分解エレクトロルミネセンス、ならびに準cwおよび時間分解励起状態の吸収を使用して研究した。励起状態の吸収技術は、他所に記載されておりKing,S.、Rothe,C.Monkman,A.Tripletbuildinanddecayofisolatedpolyspirobifluorenechainsindilutesolution.J.Chem.Phys.121、10803~10808頁2004年、およびDhoot,A.S.、Ginger,D.S.、Beljonne,D.、Shuai,Z.Greenham,N.C.Tripletformationanddecayinconjugatedpolymerdevices.ChemicalPhysicsLetters360、195~201頁2002年、ポリフルオレンの三重項状態は、これらの技術を用いて、三重項状態に起因する780nmにピークを有する強力な励起状態の吸収の特性によって十分に特徴付けられているKing,S.、Rothe,C.Monkman,A.Tripletbuildinanddecayofisolatedpolyspirobifluorenechainsindilutesolution.J.Chem.Phys.121、10803~10808頁2004年およびRothe,C.、King,S.M.、Dias,F.Monkman,A.P.Tripletexcitonstateandrelatedphenomenainthebeta-phaseofpoly9,9-dioctylfluorene.PhysicalReviewB702004年。ポリフルオレン三重項集団の調査を780nmで実施したが、当業者は、この調査を他の発光材料に合わせて、それらの材料の励起状態の吸収特性に基づいて改変する方法を理解されよう。図5は、デバイス実施例2の外部量子効率EQE菱形と、三重項をクエンチする添加物が存在しない比較用デバイスの外部量子効率四角を示す。三重項をクエンチする添加物を含むデバイスは、高電圧で約20のピークEQEの著しい低下を示す。効率の喪失は、デバイスのエレクトロルミネセンスのスペクトルが変化することなく生じる。したがって、一重項エネルギーから予期され得る通り、添加物は、一重項励起子をクエンチせず、かつデバイスの発光に関与することもない。いかなる理論にも拘泥するものではないが、効率の喪失は、発光ポリマーから三重項がクエンチされることによりTTA成分の除去が引き起こされることに起因して生じると思われる。ポリマー主鎖上の三重項励起子の密度は、先に概説の通り、準cw励起状態の吸収を使用して測定される。図6は、三重項クエンチャーを含むポリマー主鎖上菱形および含まないポリマー主鎖上四角両方の三重項密度を示し、添加物を含むデバイスでは、フルオレン主鎖上の三重項密度は、約10分の1低く、したがって添加物は、すべてのデバイス駆動電圧において、ポリマーからの三重項をクエンチするのに非常に効率的である。共役ポリマーにおける三重項励起状態の吸収の消衰係数についての文献による値は、1016~1015cm2の範囲であり、これにより、標準のデバイスでは50mAcm2の一般的な駆動電流において1016~1017cm3の三重項密度が生じ、減衰は、発光性一重項励起子の生成をもたらす三重項の互いの二分子の消滅が大部分を占めている。図7は、デバイス実施例2のターンオフ中の時間分解エレクトロルミネセンスを、時間分解三重項過渡吸収およびその二乗と比較して示す。点線は、同じ勾配である。また、デバイス電流がスイッチオフされた250ns後に、-10v200nsの持続期間の逆バイアスパルスがデバイスに適用されるときの、エレクトロルミネセンスのターンオフに対する効果も示す。電流をターンオフした後、最初に、デバイスのRC時定数に類似の時間尺度で輝度の急速な減衰が生じ、次にELの残留信号が生じるが、この信号は、元の全エレクトロルミネセンスの約30を占め、数マイクロ秒で減衰する。一般に、OLEDの緩慢な過渡発光は、深いトラップもしくは界面電荷層からの電荷の再結合、またはTTAのいずれかに帰するKondakov,D.Y.Characterizationoftriplet-tripletannihilationinorganiclight-emittingdiodesbasedonanthracenederivatives.J.Appl.Phys.102、114504~5頁2007年、Sinha,S.、Rothe,C、Guentner,R.、Scherf,U.Monkman,A.P.ElectrophosphorescenceandDelayedElectroluminescencefromPristinePolyfluoreneThinFilmDevicesatLowTemperature.PhysicalReviewLetters90、127402頁2003年、およびSinha,S.、Monkman,A.P.、Guntner,R.Scherf,U.Space-charge-mediateddelayedelectroluminescencefrompolyfluorenethinfilms.Appl.Phys.Lett.82、4693~4695頁2003年参照。2つの機構を区別するために、同じ過渡エレクトロルミネセンスのトレースを、デバイス電流をターンオフした100ns後に、10vの逆バイアスパルスを印加して測定したが、このパルスは、輝度の減衰に寄与する任意のトラップ電荷を除去するか、または少なくとも著しく撹乱する。データは、一重項励起子の電場によるクエンチに起因して、逆バイアスパルス中に発光がわずかにクエンチされるが、逆バイアスパルス後のELの減衰が、標準の減衰形と比較して変わらないことを示している。したがって、トラップ電荷の再結合は、残留輝度信号の著しい原因ではないと結論付けることができるPopovic,Z.D.Aziz,H.Delayedelectroluminescenceinsmall-molecule-basedorganiclight-emittingdiodes:Evidencefortriplet-tripletannihilationandrecombination-center-mediatedlight-generationmechanism.J.Appl.Phys.98、013510-52005年。さらに、残留ルミネッセンスの形状を三重項密度と比較すると図7に示す、2つのことが観測される。まず、三重項の減衰の時間尺度は、ELの減衰に類似しているが、より重要なことには、残留輝度の減衰の近似勾配は、三重項密度の二乗の勾配と非常に類似している。この観測は、ELの残留減衰が、発光性一重項励起子をもたらす二分子の三重項-三重項消滅反応に起因することの強力な証拠である。三重項は、それらの固有に高い励起子結合エネルギーに起因して、電場に対して一重項よりもかなり安定であることから、三重項励起子の密度は、10vの逆バイアスパルスを印加しても著しくクエンチされないことに留意することは、有益であるRothe,C.、King,S.M.Monkman,A.P.Electric-field-inducedsingletandtripletexcitonquenchinginfilmsoftheconjugatedpolymerpolyspirobifluorene.Phys.Rev.B72、0852202005年およびDeussen,M.、Scheidler,M.Bassler,H.Electric-Field-InducedPhotoluminescenceQuenchinginThin-FilmLight-Emitting-DiodesBasedonPolyPhenyl-P-PhenyleneVinylene.Synth.Met.73、123~129頁1995年。図8は、三重項をクエンチする添加物を含むデバイス点線および含まないデバイス実線両方のエレクトロルミネセンス減衰を示しているが、寿命に対する効果は明らかであり、T90が約5倍改善され、最終的なデバイスの寿命が3倍を超えて改善される。寿命試験中のデバイスの効率を示す図5の下パネルは、寿命試験の初期にはTTAの寄与による追加の効率の高まりが失われているものの、その後、2つのデバイスの減衰が著しく類似していることを明示している。この寿命の延長に対するコストは、TTAの完全な除去によりEQEが20低下であり、それよりもこの初期の減衰を安定化することの方がかなり重要である。さらなる変更形態では、前述の通り安定なTTAを利用することによって、高い効率および長寿命の両方が達成され得る。本発明を、特定の例示的な実施形態に関して記載してきたが、本明細書に開示の特徴の様々な改変、変更および/または組合せは、以下の特許請求の範囲に記載の本発明の範囲から逸脱することなく、当業者に明らかになることを理解されよう。"